(57)【要約】      （修正有）【課題】剥離性能が劣化せず、加温使用時に水分蒸発によって固形物の析出や液分離が起こらない、安定性の高い芳香族アルコール系剥離剤の提供。【解決手段】水と芳香族アルコール、アルカリ成分及び可溶化剤としてアルキルホスホン酸又はその塩類を可溶化してなる塗膜剥離剤を提供する。特にｎ−オクチルホスホン酸及びその塩類を可溶化剤として用いることにより、剥離性能が劣化せず、良好な加温安定性を示す。【選択図】なし【特許請求の範囲】
【請求項１】
水と芳香族アルコール、アルカリ成分及び可溶化剤として下記構造を有するアルキルホスホン酸又はその塩類：
2020084164.tif 000004
［式中、Ｒは飽和か不飽和の、置換か非置換の、線状か分岐の６〜１０個の炭素原子を有するアルキル基であり、Ｍ１とＭ２は水素、リチウム、ナトリウム、カリウム、カルシウム、アンモニウム、アミン類の群から選ばれる原子や原子団である］、を可溶化してなる塗膜剥離剤。
【請求項２】
芳香族アルコールはベンジルアルコール、フェネチルアルコール、ヒドロキシベンジルアルコール、ヒドロキシフェネチルアルコールの群から選ばれる少なくとも１種である請求項１に記載の塗膜剥離剤。
【請求項３】
アルカリ成分は水酸化リチウム、水酸化ナトリウム、水酸化カリウム、水酸化カルシウム、ケイ酸ナトリウム、ケイ酸カリウム、アルカノールアミン類の群から選ばれる少なくとも１種である請求項１、２に記載の塗膜剥離剤。
【請求項４】
剥離剤１００重量部に対して、アルキルホスホン酸又はその塩類０．１〜６０重量部を用いて可溶化してなる請求項１〜３に記載の塗膜剥離剤。
【発明の詳細な説明】
【技術分野】
【０００１】本発明は、塗装現場で使用される塗装器具、例えば治具、マスキング治具、塗装ブースの内壁、スノコ、スプレーガン、等に付着した塗料を除去する塗料剥離剤に関するものである。
【背景技術】
【０００２】塗装現場で使用される塗装器具及び周辺機材の塗料剥離方法として、主に三種類の剥離剤が使用されている：塩素系溶剤を主成分とする剥離剤（以下「塩素系剥離剤」）（特許文献１）、芳香族アルコールを主成分とする剥離剤（以下「芳香族アルコール系剥離剤」）（特許文献２）、その他の有機溶剤を主成分とする剥離剤（以下「その他の剥離剤」）（特許文献３）。塩素系剥離剤は塗膜の除去に効果が大きいが、公害の発生や作業環境の悪化を防止するため、その使用は規制されている。その他の剥離剤の剥離性能は芳香族アルコール系剥離剤より劣る。近年、芳香族アルコール系剥離剤は塗装現場で多く使用される。また、剥離性能を向上のため、６０〜９０℃まで加温使用されている。
芳香族アルコール系剥離剤は主に水、アルカリ剤、可溶化剤、芳香族アルコール、添加剤等から構成される。可溶化剤として、芳香族スルホン酸塩、グリコールエーテル等が使用される。グリコールエーテルは、可溶化するまでの配合量が多く、剥離性能を劣化させる問題がある。芳香族スルホン酸塩は加温使用時に水分蒸発によって析出する問題がある。
【特許文献】
【０００３】
【特許文献１】特開平５−１７１０７６号公報
【特許文献２】特開２００４−２５０５７３号公報
【特許文献３】特開２００９−２０３４０３号公報
【発明の概要】
【発明が解決しようとする課題】
【０００４】本発明は、剥離性能が劣化せず、加温使用時に水分蒸発によって固形物の析出や液分離が起こらない、安定性の高い芳香族アルコール系剥離剤を提供する。
【課題を解決するための手段】
【０００５】本発明は、水と芳香族アルコール、アルカリ成分及び可溶化剤としてアルキルホスホン酸又はその塩類を含有する塗膜剥離剤を提供する。【０００６】本発明における可溶化とは、お互いに混ざり合わない溶剤が均一に混ざり合うことを意味する。一方の溶剤に他の溶剤が微粒子として分散した乳化を意味するものではない。【０００７】本発明における可溶化剤は、下記構造を有するアルキルホスホン酸又はその塩類である：
2020084164.tif 000002
［式中、Ｒは飽和か不飽和の、置換か非置換の、線状か分岐の６〜１０個の炭素原子を有するアルキル基であり、Ｍ１とＭ２は水素、リチウム、ナトリウム、カリウム、カルシウム、アンモニウム、アミン類の群から選ばれる原子や原子団である］。
具体的に例示すると、アルキルホスホン酸としてヘキシルホスホン酸、ヘプチルホスホン酸、オクチルホスホン酸、ノニルホスホン酸、デシルホスホン酸又はこれらの異性体等、アルキルホスホン酸塩として上記アルキルホスホン酸のリチウム塩、ナトリウム塩、カリウム塩、カルシウム塩、アンモニウム塩、アミン塩等が挙げられる。好ましくはオクチルホスホン酸及びその塩類である。更に好ましくはｎ−オクチルホスホン酸及びそのナトリウム塩、カリウム塩、アミン塩である。【０００８】本発明における可溶化剤の使用濃度は、剥離剤全体１００重量部に対して、一般的に０．１〜６０重量部であり、好ましくは１〜３０重量部であり、更に好ましくは５〜２０重量部である。０．１重量部以下では可溶化能力が不十分であり、６０重量部以上では他の成分の相乗効果を低減する。【０００９】本発明における芳香族アルコールは、塗膜に浸透することによって、塗膜を膨潤させる。具体的に例示すると、ベンジルアルコール、フェネチルアルコール、ヒドロキシベンジルアルコール、ヒドロキシフェネチルアルコールが挙げられる。好ましくは、ベンジルアルコールである。芳香族アルコールの使用濃度は、剥離剤全体１００重量部に対して、一般的には１０〜８０重量部であり、好ましくは３０〜７０重量部であり、更に好ましくは４０〜６０重量部である。１０重量部以下では、塗膜を膨潤させる効果が乏しい。８０重量部以上では、引火点が出る可能性があり、危険性が著しく増加する。【００１０】水、芳香族アルコール、可溶化剤を用いて均一に可溶化するが、用いる水としては、剥離剤全体１００重量部に対して、最低限５重量部が必要である。５重量部以下では引火点が生じるため、危険性が著しく増加する。好ましくは１０重量部以上であり、更に好ましくは１５重量部以上である。上限として６０重量部までであり、それ以上では剥離性能が低下する。【００１１】本発明におけるアルカリ成分は水酸化リチウム、水酸化ナトリウム、水酸化カリウム、水酸化カルシウム、ケイ酸ナトリウム、ケイ酸カリウム、アルカノールアミン類の群から選ばれる少なくとも１種である。好ましくは水酸化ナトリウム、水酸化カリウム、アルカノールアミン類である。更に好ましくは水酸化ナトリウム、水酸化カリウム、モノエタノールアミン、ジエタノールアミン、トリエタノールアミンである。【００１２】本発明におけるアルカリ成分の使用濃度は、剥離剤全体１００重量部に対して、一般的に０．０１〜５０重量部であり、好ましくは０．１〜３０重量部であり、更に好ましくは１〜２０重量部である。０．０１重量部以下では剥離促進効果が不十分であり、５０重量部以上では他の成分の相乗効果を低減する。【００１３】本発明の組成物には、剥離促進剤、溶解助剤、界面活性剤、蒸発防止剤等の添加剤を加えることができる。【００１４】剥離促進剤として有機溶剤が挙げられる。具体的に例示すると、アルコール類、エーテル類、アルデヒド類、ケトン類、アミド結合を含有する有機溶剤等が挙げられる。【００１５】溶解助剤として水溶性有機溶剤と可溶化剤等が挙げられる。具体的に例示すると、水溶性有機溶剤として、アルコール類、グリコールエーテル類、アミン類、アミド結合を含有する水溶性有機溶剤等が挙げられる。可溶化剤として、トルエンスルホン酸塩、メタキシレンスルホン酸塩等が挙げられる。【００１６】界面活性剤として、カチオン、アニオン、ノンニオン系界面活性剤が挙げられる。【００１７】蒸発防止剤として、流動パラフィン等高級炭化水素、オレイン酸等高級脂肪酸等が挙げられる。
【実施例】
【００１８】以下、実施例を用いて本発明を説明するが、本発明はこれらの実施例に限定されるものではない。【００１９】［実施例１〜５、比較例６〜８］
表１に示す剥離剤を調製し、次に示す評価方法により剥離剤の加温安定性と剥離性能を評価した。【００２０】加温安定性の評価方法
９０℃で５００ｍＬの剥離剤を３５０ｍＬまで蒸発させ、一晩放置後目視で液の状態を確認した。
○：液分離や固形物の析出なし
×：液分離や固形物の析出あり【００２１】剥離性能の評価方法
剥離対象物：鉄製試験片
塗料：メラミン系塗料、膜厚約４０μｍ
剥離液温度：６０℃
剥離性能評価方法：塗膜全部剥離までの時間で評価した。
○：剥離時間は１０分以下
×：剥離時間は１０分以上【００２２】
【表１】
2020084164.tif 000003
【発明の効果】
【００２３】本発明は、剥離性能が劣化せず、加温使用時に水分蒸発によって固形物の析出や液分離が起こらない、安定性の高い芳香族アルコール系剥離剤が得られた。
【図１】
2020084164.tif 000005
【手続補正書】
【提出日】平成31年3月29日(2019.3.29)
【手続補正１】
【補正対象書類名】明細書
【補正対象項目名】全文
【補正方法】変更
【補正の内容】
【発明の詳細な説明】
【技術分野】
【０００１】本発明は、塗装現場で使用される塗装器具、例えば治具、マスキング治具、塗装ブースの内壁、スノコ、スプレーガン、等に付着した塗料を除去する塗料剥離剤に関するものである。
【背景技術】
【０００２】塗装現場で使用される塗装器具及び周辺機材の塗料剥離方法として、主に三種類の剥離剤が使用されている：塩素系溶剤を主成分とする剥離剤（以下「塩素系剥離剤」）（特許文献１）、芳香族アルコールを主成分とする剥離剤（以下「芳香族アルコール系剥離剤」）（特許文献２）、その他の有機溶剤を主成分とする剥離剤（以下「その他の剥離剤」）（特許文献３）。塩素系剥離剤は塗膜の除去に効果が大きいが、公害の発生や作業環境の悪化を防止するため、その使用は規制されている。その他の剥離剤の剥離性能は芳香族アルコール系剥離剤より劣る。近年、芳香族アルコール系剥離剤は塗装現場で多く使用される。また、剥離性能を向上のため、６０〜９０℃まで加温使用されている。
芳香族アルコール系剥離剤は主に水、アルカリ剤、可溶化剤、芳香族アルコール、添加剤等から構成される。可溶化剤として、芳香族スルホン酸塩、グリコールエーテル等が使用される。グリコールエーテルは、可溶化するまでの配合量が多く、剥離性能を劣化させる問題がある。芳香族スルホン酸塩は加温使用時に水分蒸発によって析出する問題がある。
【特許文献】
【０００３】
【特許文献１】特開平５−１７１０７６号公報
【特許文献２】特開２００４−２５０５７３号公報
【特許文献３】特開２００９−２０３４０３号公報
【発明の概要】
【発明が解決しようとする課題】
【０００４】本発明は、剥離性能が劣化せず、加温使用時に水分蒸発によって固形物の析出や液分離が起こらない、安定性の高い芳香族アルコール系剥離剤を提供する。
【課題を解決するための手段】
【０００５】本発明は、水と芳香族アルコール、アルカリ成分及び可溶化剤としてアルキルホスホン酸又はその塩類を含有する塗膜剥離剤を提供する。【０００６】本発明における可溶化とは、お互いに混ざり合わない溶剤が均一に混ざり合うことを意味する。一方の溶剤に他の溶剤が微粒子として分散した乳化を意味するものではない。【０００７】本発明における可溶化剤は、下記構造を有するアルキルホスホン酸又はその塩類である：
2020084164.tif 000006
［式中、Ｒは飽和か不飽和の、置換か非置換の、線状か分岐の６〜１０個の炭素原子を有するアルキル基であり、Ｍ１とＭ２は水素、リチウム、ナトリウム、カリウム、カルシウム、アンモニウム、アミン類の群から選ばれる原子や原子団である］。
具体的に例示すると、アルキルホスホン酸としてヘキシルホスホン酸、ヘプチルホスホン酸、オクチルホスホン酸、ノニルホスホン酸、デシルホスホン酸又はこれらの異性体等、アルキルホスホン酸塩として上記アルキルホスホン酸のリチウム塩、ナトリウム塩、カリウム塩、カルシウム塩、アンモニウム塩、アミン塩等が挙げられる。好ましくはオクチルホスホン酸及びその塩類である。更に好ましくはｎ−オクチルホスホン酸及びそのナトリウム塩、カリウム塩、アミン塩である。【０００８】本発明における可溶化剤の使用濃度は、剥離剤全体１００重量部に対して、一般的に０．１〜６０重量部であり、好ましくは１〜３０重量部であり、更に好ましくは５〜２０重量部である。０．１重量部以下では可溶化能力が不十分であり、６０重量部以上では他の成分の相乗効果を低減する。【０００９】本発明における芳香族アルコールは、塗膜に浸透することによって、塗膜を膨潤させる。具体的に例示すると、ベンジルアルコール、フェネチルアルコール、ヒドロキシベンジルアルコール、ヒドロキシフェネチルアルコールが挙げられる。好ましくは、ベンジルアルコールである。芳香族アルコールの使用濃度は、剥離剤全体１００重量部に対して、一般的には１０〜８０重量部であり、好ましくは３０〜７０重量部であり、更に好ましくは４０〜６０重量部である。１０重量部以下では、塗膜を膨潤させる効果が乏しい。８０重量部以上では、引火点が出る可能性があり、危険性が著しく増加する。【００１０】水、芳香族アルコール、可溶化剤を用いて均一に可溶化するが、用いる水としては、剥離剤全体１００重量部に対して、最低限５重量部が必要である。５重量部以下では引火点が生じるため、危険性が著しく増加する。好ましくは１０重量部以上であり、更に好ましくは１５重量部以上である。上限として６０重量部までであり、それ以上では剥離性能が低下する。【００１１】本発明におけるアルカリ成分は水酸化リチウム、水酸化ナトリウム、水酸化カリウム、水酸化カルシウム、ケイ酸ナトリウム、ケイ酸カリウム、アルカノールアミン類の群から選ばれる少なくとも１種である。好ましくは水酸化ナトリウム、水酸化カリウム、アルカノールアミン類である。更に好ましくは水酸化ナトリウム、水酸化カリウム、モノエタノールアミン、ジエタノールアミン、トリエタノールアミンである。【００１２】本発明におけるアルカリ成分の使用濃度は、剥離剤全体１００重量部に対して、一般的に０．０１〜５０重量部であり、好ましくは０．１〜３０重量部であり、更に好ましくは１〜２０重量部である。０．０１重量部以下では剥離促進効果が不十分であり、５０重量部以上では他の成分の相乗効果を低減する。【００１３】本発明の組成物には、剥離促進剤、溶解助剤、界面活性剤、蒸発防止剤等の添加剤を加えることができる。【００１４】剥離促進剤として有機溶剤が挙げられる。具体的に例示すると、アルコール類、エーテル類、アルデヒド類、ケトン類、アミド結合を含有する有機溶剤等が挙げられる。【００１５】溶解助剤として水溶性有機溶剤と可溶化剤等が挙げられる。具体的に例示すると、水溶性有機溶剤として、アルコール類、グリコールエーテル類、アミン類、アミド結合を含有する水溶性有機溶剤等が挙げられる。可溶化剤として、トルエンスルホン酸塩、メタキシレンスルホン酸塩等が挙げられる。【００１６】界面活性剤として、カチオン、アニオン、ノンニオン系界面活性剤が挙げられる。【００１７】蒸発防止剤として、流動パラフィン等高級炭化水素、オレイン酸等高級脂肪酸等が挙げられる。
【実施例】
【００１８】以下、実施例を用いて本発明を説明するが、本発明はこれらの実施例に限定されるものではない。【００１９】［実施例１〜５、比較例６〜８］
表１に示す剥離剤を調製し、次に示す評価方法により剥離剤の加温安定性と剥離性能を評価した。【００２０】加温安定性の評価方法
９０℃で５００ｍＬの剥離剤を３５０ｍＬまで蒸発させ、一晩放置後目視で液の状態を確認した。
○：液分離や固形物の析出なし
×：液分離や固形物の析出あり【００２１】剥離性能の評価方法
剥離対象物：鉄製試験片
塗料：メラミン系塗料、膜厚約４０μｍ
剥離液温度：６０℃
剥離性能評価方法：塗膜全部剥離までの時間で評価した。
○：剥離時間は１０分以下
×：剥離時間は１０分以上【００２２】
【表１】
2020084164.tif 000007
【発明の効果】
【００２３】本発明は、剥離性能が劣化せず、加温使用時に水分蒸発によって固形物の析出や液分離が起こらない、安定性の高い芳香族アルコール系剥離剤が得られた。
【図面の簡単な説明】
【００２４】
【図１】アルキルホスホン酸又はその塩類の構造式である。